Brevet FR2978594A1 — publié le 20130201

Procédé de stabilisation chimique de composés à base de carbures d'uranium et dispositif mettant en oeuvre le procédé Le domaine de l'invention est celui des procédés de traitement de composés à base de carbures d'uranium de formule générique UCx, ces composés pouvant être utilisés comme cible dans tout dispositif mettant en oeuvre des carbures d'uranium dont on doit ultérieurement à leur utilisation, procéder à leur stabilisation et notamment dans les accélérateurs de recherche (ces cibles étant considérées comme des déchets à l'issue de leur utilisation) devant répondre aux critères d'acceptabilité imposés par les autorités de sûretés nucléaires, basées notamment sur leur stabilité chimique dans des conditions normales d'entreposage (à température et pression ambiante). En effet, les accélérateurs de recherche utilisent des cibles UCx comme sources d'ions lourds en particulier au GANIL (Grand Accélérateur National d'Ions Lourds) à Caen avec l'installation SPIRAL 2 (Système de Production d'Ions Radio-Actifs en Ligne de 2ème Génération. Le matériau cible UCx, utilisable dans le cadre du fonctionnement des accélérateurs de recherche, est classiquement synthétisé par carbothermie à partir d'un mélange sur-stoechiométrique de graphite et de poudre UO2 puis pressé pour former des pastilles centimétriques. Sa composition structurale est principalement constituée de deux phases : une phase di-carbure d'Uranium UC2 constituant majoritairement le matériau cible (à hauteur de 90% en masse) et une autre phase constituée par du carbone libre noté CL présent sous forme graphitique. En répartition volumique, ce dernier classiquement présent à hauteur de 70%, peut occuper à terme dans le matériau UCx final des valeurs allant de 0 à plus de 75%. De très faibles traces d'UC peuvent aussi être présentes dans le matériau initial (typiquement inférieures à 1 %) synthétisées localement pendant l'étape de carbothermie. A noter que le matériau réel à stabiliser, une fois irradié, peut renfermer des produits de fission/d'activation tels que le Co, Cs, B, Br, Kr, Zr, Rh, etc. De manière générale, les procédés de stabilisation doivent permettre de répondre aux contraintes suivantes : - la conversion du matériau UCx sous la forme d'un produit stabilisé type UOx (U3O8, UO2, UO3,...) doit être compatible avec les exigences des exutoires/entreposages/stockages envisagés par les autorités de sûreté nucléaire et l'ANDRA, l'agence nationale pour la gestion des déchets radioactifs ; - l'application d'un procédé de stabilisation des matériaux UCx via un traitement thermique d'oxydation spécifique doit permettre de maîtriser la réaction d'oxydation qui est fortement exothermique et proscrire tout phénomène d'emballement non contrôlé au cours de la réaction ; - la maîtrise, par un domaine paramétrique et borné, de la réactivité chimique du matériau (limitation de l'emballement thermique, sélectivité de la réaction d'oxydation, maîtrise de la température d'ignition) au cours du processus de traitement d'oxydation des matériaux UCx, pour éviter tout fonctionnement erratique. La figure 1 illustre ainsi la reprise brutale et incontrôlée de réactivité et plus précisément un exemple d'emballement thermique caractérisé par un échauffement pseudopériodique lors de l'oxydation d'un échantillon d'uranium métallique à 390°C (Yves Adda, Etude cinétique de l'oxydation de la nitruration et de l'hydruration de l'uranium, Rapport CEA n°757, (1958) ; - la possibilité de minimiser la production de rejets gazeux et effluents, toujours onéreux et contraignants pour le milieu du nucléaire, par l'utilisation d'une plage de fonctionnement optimal du procédé permettant de stabiliser totalement et uniquement la phase UC2 en proscrivant l'oxydation avec le carbone libre excédentaire présent dans le matériau UCx. L'objectif à terme est d'exploiter un procédé en milieu nucléaire (cellule blindée) par une méthode de traitement simple ne générant pas d'effluents liquides ; - la confirmation de l'absence de réactivité des produits une fois ces derniers stabilisés sous forme oxydée, le matériau final devant être stable vis-à-vis de la réactivité à l'air et dans les conditions ambiantes de température et de pression ; - la mise en oeuvre d'un procédé de stabilisation compatible avec des exigences exploitation semi-industrielles : durée de traitement réduite, robustesse du procédé notamment vis-à-vis de la variabilité de l'intrant (masse matériau, densité, porosité, phases) et indicateurs de suivi de contrôle tout au long du procédé. Actuellement, des cibles UCx déjà utilisées sont entreposées dans l'attente d'un exutoire adapté et/ou d'un procédé de traitement ; c'est le cas, par exemple, au sein de l'installation ISOLDE (Isotope Separator On Line Detector) à Genève. Il a déjà été décrit des procédés de retraitement chimique, et notamment dans la demande de brevet internationale : WO/2004/012206 qui présente un procédé d'oxydation électrochimique par voie de dissolution. Le traitement proposé le rend totalement incompatible avec le matériau UCx visé car l'application de ce procédé génère une quantité considérable d'effluents liquides (issus d'une dissolution chimique) ne répondant pas aux objectifs recherchés dans la présente invention. Il existe également des publications scientifiques relatives à l'oxydation de carbures uranifères type UC/UC2 qui peuvent être classées principalement en trois grandes familles selon la nature de l'oxydant employé : le dioxyde de carbone, l'eau liquide ou sous forme vapeur et le dioxygène, à différentes concentrations. Concernant, les réactions d'oxydation des carbures d'actinides avec le CO2: les auteurs Peakall, K.A. and Antill J.E. Oxydation of Uranium Monocarbide. J. Less-Common Metals, 4, (1961), 426-435, relatent des travaux d'oxydation réalisés sur de l'UC sous atmosphère de dioxyde de carbone comme gaz oxydant. Les résultats obtenus mentionnent que la réactivité des carbures avec le CO2 est relativement lente et incompatible avec l'objectif de fournir un procédé industriel (notamment vis-à-vis du critère durée de traitement). Murbach et al., E. W. & G. E. Brand. 1965. "Pyrochemical reprocessing of uranium carbide". Summary Report. Atomics international, page 38, ont par ailleurs observé des réactivités très variables en fonction de la nature morphologique de l'UC qui aboutissent à des cycles d'oxydation inachevés et incomplets ce qui n'est pas acceptable pour l'application visée. Globalement, ces observations relatives à une diminution significative de la cinétique d'oxydation des carbures en présence de CO2, ne sont pas compatibles avec le cahier des charges imposé et précité pour le retraitement du matériau cibles UCx qui limite en faveur d'une conversion plus rapide.35 Concernant, les réactions d'oxydation des carbures d'actinides avec l'eau sous forme liquide et sous forme vapeur : plusieurs travaux donnés ci-après à titre d'exemple dont ceux cités dans les articles suivants : Bradley, M. « Hydrolysis of Uranium Carbides between 25 and 100°C » . Il Uranium Dicarbide, Uranium metal Monocarbide Mixtures and Uranium Monocarbides- Dicarbide Mixtures. Inorganic Chemistry, 3, (1964), 189-195, Herrmann, B. and Herrmann. F.J. Cinétique d'oxydation du mono carbure d'uranium par l'oxygène sec ou humide, Rapport CEA, 19, (1968), montrent que les carbures réagissent avec l'eau et la vapeur d'eau. Les résultats mentionnent que la vapeur d'eau est un vecteur important du mécanisme d'oxydation et que la pré-exposition à l'air ou à une atmosphère humide faiblement oxydante augmente significativement leur réactivité. Il est à noter que les traitements d'oxydation des carbures avec de l'eau sous forme liquide sont totalement inadaptés pour le procédé envisagé avec le matériau cibles UCx au regard des fortes contraintes liées notamment au traitement des effluents que cela engendrerait par la suite. Bien que la présence de vapeur d'eau ait pour effet d'augmenter la réactivité des carbures notamment hyper-stoechiométrique par une vitesse de conversion en phase oxyde plus rapide, les études d'oxydation présentées dans ces articles sous atmosphère anisotherme et uniquement en présence de vapeur d'H2O seule, présentent deux inconvénients majeurs pour la définition d'un procédé adapté au matériau à base de carbure d'uranium, objet du procédé de stabilisation de la présente invention à cause : - d'une conversion des carbures en phase oxyde moins rapide en 25 présence de vapeur d'eau seule qu'en présence de dioxygène dans des conditions d'oxydations similaires ; - de la formation de nouveaux produits gazeux comme décrit dans Litz, M. Uranium Carbides : « Their preparation, Structure and hydrolysis". PhD Thesis, Ohio State University NP-1453, (1945) : CH4 (pour de l'UC), 30 C2H6 (pour de l'UC2) et surtout la production de dihydrogène H2 (que cela soit à partir d'UC ou d'UC2), en quantités potentiellement importantes et dont le caractère potentiellement explosif est fortement pénalisant pour la sûreté du procédé. Il en résulte que l'ensemble des résultats obtenus en présence de vapeur d'eau, majoritairement sur de l'UC, ne sont pas directement 35 transposables au besoin spécifié pour le matériau UCx du fait des contraintes présentées ci-dessus ainsi que la nature de la variabilité de l'intrant (forte teneur en carbone excédentaire qui entraine une augmentation supplémentaire d'H2 par hydrolyse/gazéification en cas d'absence de précaution particulière. Enfin, concernant les réactions d'oxydation de l'UC et de l'UC2 avec 1'02 , de nombreux travaux ont été publiés sur l'oxydation de carbures uranifères sous atmosphère de dioxygène à différentes teneurs. Néanmoins, il convient de préciser que ces travaux exceptés ceux de Nawada H. P. et al. Thermogravimetric study of the oxidation behaviour of uranium dicarbide, Journal of Thermal Analysis, 35, (1989), 1145-1155, sont relatifs au matériau UC de composition stoechiométrique et par conséquent, de nature et de comportement sensiblement différent du matériau UCx multiphasique visé par la présente invention. Ce dernier étant constitué de deux phases principales (de carbure d'uranium et de carbone libre sous forme graphitique), les seules données disponibles sur de l'UC2 stoechiométrique montrent aussi des comportements à l'oxydation différents du fait de l'absence de carbone libre qui évolue lui-aussi au cours d'un traitement de stabilisation en fonction du champ paramétrique et des conditions opératoires appliquées. De manière générale pour l'application des traitements thermiques d'oxydation, deux voies principales peuvent être dissociées : - un traitement d'oxydation des carbures effectué à températures 25 variables (régime anisotherme) ; - un traitement d'oxydation des carbures appliqué à température fixée (régime isotherme). Un régime d'oxydation anisotherme est incompatible pour l'application d'un procédé de stabilisation selon la présente invention car il ne 30 permet pas de garantir des conditions d'oxydation stables, sûres et reproductibles. En effet, une augmentation progressive de la température appliquée au cours du traitement et par conséquent l'apport d'énergie sous forme thermique au système conduit à un risque d'emballement non maitrisé et à des conditions instables d'oxydation des carbures qui entraine : - une augmentation soudaine de la température locale et de la cinétique d'oxydation (comme illustré en figure 1) ; - un emballement non maitrisé de la réaction et une potentielle auto-inflammation spontanée du matériau UCx (tout particulièrement sous forme de poudre) qui s'accompagne d'un violent pic exothermique sur la base d'une enthalpie de réaction d'oxydation de l'ordre de - 1450kJ/mol. Pour éviter ces phénomènes et piloter un procédé par une modération de l'apport du comburant à partir d'une charge combustible et 1 o d'une température d'activation prédéfinies (principe de sûreté de fonctionnement par ailleurs pertinent pour démontrer la maîtrise du procédé), un traitement d'oxydation sous atmosphère isotherme doit être envisagé. Par ailleurs, des différences structurales et morphologiques influencent grandement le comportement à l'oxydation de carbures 15 uranifères, telles que : - la nature initiale du matériau : l'UC a un comportement à l'oxydation différent de l'UC2 (différence de gain massique) ce qui est également valable pour l'UCx, riche en carbone excédentaire ; - la morphologie : une poudre a une température d'ignition 20 sensiblement différente d'une ou plusieurs pastilles de volumes et de densités prédéfinies (influence par exemple de la hauteur du lit de poudre, de la masse traitée, etc.). Parmi les techniques connues d'oxydation, on trouve notamment 25 plusieurs études d'oxydations menées sur de l'UC obtenu par carbothermie sous forme de poudre en condition isotherme et notamment celle décrite dans l'article de Ohmichi, T. (1968) « The Oxidation of UC and UN powder in Air », journal of nuclear science and technology, 5, 600-602. L'analyse fine des résultats montre que les données ne sont pas transposables sur des 30 matériaux cibles type UCx du fait de plusieurs contraintes : une quantité initiale de matière limitée (masse UC inférieure à 30 mg), un domaine d'application de températures d'oxydation trop élevées (jusqu'à 1400 °C) associé à une composition et à une forme géométrique du carbure initial différente : l'UC ne fournit pas le même gain de masse que l'UC2 sous 35 oxydation et la géométrie de l'UC (poudre de granulométrie de 150 µm) n'est pas représentative des cibles UCx à stabiliser, visées dans la présente invention (assimilables pour la majorité d'entre-elles à des pastilles centimétriques poreuses). D'autres travaux menés sur de l'UC massif comme ceux de Herrmann, « Cinétique d'oxydation du mono carbure d'uranium par l'oxygène sec ou humide », Rapport CEA, 19, (1968) montrent également des profils de variations de masse sensiblement différents de ceux obtenus avec des matériaux cibles UCx du fait de la différence de la teneur initiale du carbone dans la phase carbure (augmentation supérieure à 60% du gain massique pour la formation d'un même oxyde U308 entre l'UC et l'UC2 oxydés dans des conditions similaires). Mukerjee, S. K., G. A. R. Rao, J. V. Dehadraya, V. N. Vaidya, V. Venugopal & D.D.Sood (1994) "The oxidation of uranium monocarbide microspheres" Journal of Nuclear Materials, 1, 97-106, et Murbach, E. W. & G. E. Brand. 1965 "Pyrochemical reprocessing of uranium carbide" Summary Report. Pages: 38. Atomics international, ont également analysé l'effet de la masse initiale d'UC (de 30 à 200 mg pour Mukerjee et jusqu'à 10kg pour Murbach) sur la cinétique d'oxydation. Les résultats présentés montrent qu'ils ne sont pas transposables pour le matériau à base de carbure d'uranium de la présente invention, car les travaux n'ont pas été menés en condition isotherme (Mukerjee) et les échantillons d'UC avaient été initialement synthétisés par fusion à l'arc (Murbach), présentant par conséquent des propriétés structurales en terme de densité apparentes radicalement différentes de celles du matériau à base de carbure d'uranium de la présente invention. Les rares éléments disponibles sur l'oxydation de l'UC2 et donc les plus représentatifs pour le procédé visé vis-à-vis de la composition structurale des cibles UCx concernent des travaux d'oxydation menés par Nawada et al. Thermogravimetric study of the oxidation behaviour of uranium dicarbide, Journal of Thermal Analysis, 35, (1989), 1145-1155. Les traitements d'oxydation apportée sur l'UC2 ont été réalisés sous condition anisotherme suivie de longs paliers d'oxydation allant de 4 à plus de 100 heures. L'ensemble du cycle d'oxydation s'étalant par conséquent sur une durée totale de 118 heures. Les résultats obtenus ont pu être divisés en 4 étapes pour faciliter la compréhension de la réaction d'oxydation de l'UC2 en U3O8 : - une première étape caractérisée par l'oxydation progressive et très lente de l'UC2 en oxyde intermédiaire a-UO3 avec un gain massique de l'ordre de plus de 19% pour des températures variant de 25 à 260°C ; - une deuxième étape caractérisée par l'oxydation du carbone provenant de la phase UC2 initiale qui induit une double perte massique pour des températures allant de 260 à 410 °C ; - une troisième étape correspondant à l'oxydation de la phase a-UO3 1 o en phase oxyde U3O8 qui entraine également une perte de masse pour des températures allant de 410 à 560°C ; - une quatrième et dernière étape qui se définit par l'oxydation du carbone libre résiduel, supposé présent dans le matériau de départ, pour des températures d'oxydation comprises entre 560 et 690°C accompagnée 15 également par l'enregistrement d'une perte de masse. Bien que cette étude fournisse des données de compréhension pour l'oxydation de l'UC2, elle présente des éléments incompatibles pour l'application d'un procédé de conversion de l'UCx en U3O8 pour plusieurs raisons : 20 - des conditions de programmations thermiques inadaptées (mélange de régimes d'oxydation anisothermes suivis de longs paliers d'oxydation) qui ne satisfont pas à l'application d'un traitement thermique d'oxydation maîtrisant les potentielles variations de réactivité, essentielles pour garantir la sûreté du procédé ; 25 - une durée d'oxydation excessive : la durée totale de l'oxydation de l'UC2 dans cette étude est estimée à plus de 118 heures ce qui la rend incompatible avec un traitement semi-industriel qui exige l'application d'un procédé de conversion rapide des phases carbures en U3O8 ; - des données d'entrée manquantes comme par exemple la masse 30 initiale UC2 (non mentionnée) ou l'absence de propriétés physiques du matériau d'entrée UC2 (en terme de densité, porosité, géométrie des pastilles) qui ne garantissent pas une flexibilité vis-à-vis du traitement d'oxydation présenté. Les données fournies dans cette étude montrent que le matériau est par ailleurs quelque peu différent du matériau UCx 35 précité (différence notable de stoechiométrie du carbone libre dans le matériau initial modifiant sensiblement le comportement à l'oxydation) ; - l'absence de résultats relatifs liés à la réactivité chimique de l'UC2 au cours des différentes étapes d'oxydation (enthalpie de chacune des réactions intermédiaires d'oxydations) mais également la variation des grandeurs mesurées en sortie (masse, gaz CO2 produits) en fonction des paramètres d'entrée (masse, concentration en 02). Ces éléments manquants montrent que cette étude, pertinente notamment pour la compréhension du mécanisme d'oxydation de l'UC2, ne permet pas la définition d'un procédé car elle est incompatible avec les exigences de sûreté d'un procédé de stabilisation vis-à-vis de la maîtrise de l'emballement thermique et du contrôle de la réaction d'oxydation par l'apport maîtrisé d'une pression partielle d'O2, d'un débit contrôlé et d'une masse adaptée. Par ailleurs, les critères permettant de garantir la fin de la réaction hormis un traitement total à haute température qui n'est pas compatible avec les objectifs/contraintes liées à la présente invention ne sont pas identifiés. Au regard de l'ensemble des données existantes dans la bibliographie, il apparaît qu'aucun traitement thermique d'oxydation ne puisse être adapté au matériau cibles de carbure d'uranium, de composition hyper-stoechiométrique en carbone, garantissant un traitement de conversion de l'UCx en UOx par un procédé d'oxydation rapide, sûr et robuste et répondant aux fonctions recherchées précitées. C'est pourquoi la présente invention propose une solution pour résoudre le problème complexe de la stabilisation de façon sûre, pilotable, robuste et accélérée, d'un matériau composite de formule UCx +yC, avec x réel pouvant être égal ou supérieur à 1, y réel étant supérieur à O. La solution de la présente invention permet de disposer d'un procédé industriel prenant en compte les contraintes liées à la nécessité de limiter la production d'effluents gazeux ou liquides (exploitation en milieu nucléaire à l'intérieur de cellules blindées) tout en répondant aux exigences/exutoires imposées par les autorités de sûreté vis-à-vis de la conversion de l'UCx en déchets de types UOx (U3O8 principalement) et ce par un traitement de stabilisation maîtrisé à tout instant de la réaction. Plus précisément la présente invention a pour objet un procédé de stabilisation chimique d'un composé de carbure d'uranium répondant à la 5 formule : UCx + yC avec x, y réels x 1 et y>0, placé dans une enceinte de stabilisation caractérisé en ce qu'il comprend les étapes suivantes : - une étape de montée en température de la température interne de ladite enceinte à une température dite d'oxydation dudit composé à base 10 de carbure d'uranium comprise entre environ 380°C et 550°C, ladite enceinte étant alimentée par un gaz neutre ; - une étape de traitement d'oxydation isotherme à ladite température d'oxydation, ladite enceinte étant placée sous pression partielle d'O2 , 15 - une étape de contrôle de l'achèvement de la stabilisation dudit composé comprenant le suivi de la quantité de dioxygène consommée et/ou de dioxyde de carbone dégagée ou de dioxyde de carbone et de monoxyde de carbone dégagées, jusqu'à au moins l'atteinte d'une valeur d'une consigne d'entrée pour le dioxygène, d'une valeur minimale seuil pour ladite 20 quantité de dioxyde de carbone ou de valeurs seuil pour le dioxyde de carbone et le monoxyde de carbone. Selon une variante de l'invention, l'étape de contrôle de l'achèvement de la stabilisation comporte en outre le suivi de variation de masse des composé solides à base de carbone et d'uranium dans l'enceinte, 25 une augmentation de masse étant corrélée à l'oxydation de carbure d'uranium en cours. Selon une variante de l'invention, l'étape de contrôle de l'achèvement de la stabilisation est effectuée par l'application d'une montée en température de la température interne de ladite enceinte comprise entre 30 ladite température d'oxydation et la température d'oxydation du carbone (température exclue) et suivi de la présence de CO2 dégagé. Selon une variante de l'invention, le procédé comprend l'introduction d'une pression partielle en vapeur H2O dans ladite enceinte avant et/ou pendant l'étape d'oxydation. Avantageusement, il peut alors comprendre la détection de H2 comme marqueur de suivi de fin d'oxydation, dans ladite enceinte. Selon une variante de l'invention, l'étape de contrôle de l'achèvement de la stabilisation est effectuée par l'introduction (en fin supposée de traitement c'est-à-dire sur franchissement à la baisse du seuil du CO2) d'une quantité de vapeur d'eau dans ladite enceinte à la température d'oxydation et le contrôle de la teneur en H2 dans l'enceinte qui, si elle est inférieure à un seuil, permet de confirmer la fin de réaction d'oxydation de l'UCx. 1 o Selon une variante de l'invention, l'étape de contrôle de l'achèvement de la stabilisation comprend une opération de mise en sur-pression des gaz de réaction présents dans ladite enceinte de manière à accélérer la fin de la réaction d'oxydation dudit composé. Selon une variante de l'invention, l'étape de contrôle de 15 l'achèvement de la stabilisation comprend en outre un cycle d'opération de mise en sur-pression et d'opération de mise en sous-pression des gaz de réaction présents dans ladite enceinte. Selon une variante de l'invention, le procédé comprend une étape préliminaire de détermination d'une température optimale d'oxydation par 20 analyse thermogravimétrique d'un échantillon de composé UCx+yC. Selon une variante de l'invention, la température optimale d'oxydation variant en fonction du conditionnement dudit carbure d'uranium est comprise entre environ 380°C et 550°C. Dans le procédé selon l'invention, ledit composé peut présenter une 25 morphologie de type poudre ou de type pastille poreuse ou dense. L'invention a aussi pour objet un dispositif de stabilisation chimique d'un composé de carbure d'uranium comprenant une enceinte comprenant un four d'oxydation, caractérisé en ce qu'il comprend : - un module d'alimentation en gaz permettant de générer des 30 atmosphères neutres d'argon ou d'azote ou bien partiellement oxydantes en 02 et/ou H2O à l'aide d'un circuit d'alimentation externe en transmettant des flux de gaz audit four d'oxydation ; - un module d'alimentation électrique alimentant le four d'oxydation en lui transmettant un flux de consigne permettant l'imposition de 35 la température ; - ladite enceinte transmettant un flux de gaz sortants à un module de régulation et d'asservissement ; - ledit module de régulation et d'asservissement comprenant un premier module de mesure de température et de puissance thermique et un second module d'analyse des différentes quantités de gaz présents dans le four d'oxydation, transmettant un flux de consigne auxdits moyens d'alimentation en gaz et auxdits moyens d'alimentation électrique. Selon une variante de l'invention, le module d'alimentation en gaz comprend un circuit générateur de vapeur d'eau, couplé à un régulateur de pression de vapeur d'eau, une alimentation en Argon ou Azote, une alimentation en Argon et/ou Dioxygène, couplée à un régulateur de pression de dioxygène. Le module de régulation et d'asservissement comprenant ainsi un module permettant des mesures de température, de puissance thermique et un module d'analyses de concentrations en différents gaz tels que 02, CO2, CO, H2O, H2 permet de rétroagir en continu sur les paramètres de pilotage du procédé tels que la pression partielle oxydante, la température de stabilisation en suivant en temps réel la température et la puissance thermique du four d'oxydation. Selon une variante de l'invention, ladite enceinte est en outre équipée de moyens de pesée des composés solides à base de carbone et d'uranium. L'invention sera mieux comprise et d'autres avantages apparaîtront à 25 la lecture de la description qui va suivre donnée à titre non limitatif et grâce aux figures annexées parmi lesquelles : - la figure 1 illustre un exemple d'emballement thermique caractérisé par un échauffement pseudopériodique non maîtrisé lors de l'oxydation d'un échantillon d'uranium métallique à 390°C ; 30 - la figure 2 illustre un schéma bloc montrant les différents moyens employés pour mettre en oeuvre le procédé de la présente invention ; - la figure 3 illustre les différentes phases d'opérations selon le procédé de l'invention ; - la figure 4 illustre l'évolution de la masse d'un composé UCx en fonction du temps, pour différentes températures d'oxydation isotherme ; - la figure 5 illustre les variations de dégagement de CO2 et de surchauffes locales) détectées lors de l'application du procédé respectivement pour deux températures d'oxydation différentes (Toxydation=400 puis 700°C) ; - la figure 6 illustre la variation de masse en pourcentage et le flux de chaleur dégagé, au cours de l'oxydation en régime isotherme de l'UCx pour trois concentrations différentes en dioxygène ; - la figure 7 illustre les profils de variations de masse obtenus au cours de l'oxydation de l'UCx sous atmosphère oxydante en condition isotherme pour différentes températures d'oxydation ; - la figure 8 illustre les thermogrammes montrant l'influence de la nature géométrique sur le procédé de stabilisation du matériau UCx à température modérée Toxydation= 400 °C. De manière générale, le procédé de la présente invention comprend : - une mise en température du matériau sous atmosphère neutre pour être dans les conditions futures d'oxydation ; - une opération de stabilisation contrôlée de la phase UCx + yC par un traitement d'oxydation isotherme dans une gamme de température optimale [380°C ; 550°C] (notamment en fonction de la nature, de la quantité, de la morphologie et de la composition des valeurs x et y du matériau intrant) sous une pression partielle d'O2 (de 5 à 25% d'O2) (de préférence 10% 02). Au cours de cette étape, les conditions de traitement sont particulièrement choisies afin de s'assurer d'une réactivité des produits et d'un contrôle de cette réactivité par l'apport d'oxygène uniquement. Une vérification du bon déroulement du procédé de traitement d'oxydation est faite par le suivi en temps réel du dioxygène 02 consommé et du dioxyde de carbone CO2 / monoxyde de carbone CO dégagés ; - une opération de vérification de l'achèvement de la stabilisation du matériau composite. Cette dernière étape peut notamment être réalisée 35 par l'application simultanée d'une augmentation prononcée mais contrôlée de la température d'oxydation ou l'insertion séquencée d'une pression partielle en vapeur d'H2O ayant pour but de favoriser l'oxydation de derniers fragments d'UC2 éventuellement non oxydés pendant la première phase d'oxydation ou la variation de la pression des gaz de réaction dans le procédé (variation positive (bornée à 1 bar max) ou négative (bornée à 1 mbar min) ou bien encore par une combinaison de deux ou des trois variations. La détection de la réactivité sur les teneurs des gaz de réaction (CO, CO2, H2) de ce changement de régime permet de révéler l'achèvement de la réaction de stabilisation sans craindre une réactivité importante d'une partie 1 o des déchets pouvant ne pas être potentiellement encore stabilisée lors de l'étape précédente. En l'absence de réactivité de ces gaz, l'arrêt de traitement est prononcé. La description détaillée ci-après a pour but de révéler qu'au regard 15 de la nature chimique du matériau à traiter UCx +yC, des quantités et volumes pouvant être mis en jeu pour notamment des applications visées dans la présente invention, soit de grandes quantités de déchets à retraiter supérieures typiquement à plusieurs kilogrammes, le procédé de la présente invention permet d'assurer d'une stabilisation complète du matériau sous une 20 forme oxydée stable à l'air à température et à pression ambiante en imposant une température de traitement adéquate avec un débit gazeux et une concentration d'O2 optimale. Or, la spécificité structurale dudit matériau composite (composé biphasique notamment en UC2 par exemple et en carbone libre sous forme 25 graphitique, hétérogénéité structurale, porosité élevée) induit des contradictions en terme d'objectif voire de contraintes physiques qui rendent particulièrement intéressantes différentes optimisations du procédé de la présente invention et précisées dans la suite de la description. Ces difficultés reposent notamment sur les contradictions suivantes : 30 - la nécessité de garantir la stabilisation du déchet UCx+yC sans pour autant convertir la totalité du carbone (yC) présent initialement dans le matériau UCx+yC ou présent sous la forme d'intermédiaires réactionnels issus des différentes réactions d'oxydation. En effet, la conversion totale de ces formes carbonées dégage une forte quantité 35 de gaz (CO2, CO principalement) très pénalisant et donc préjudiciable en termes de retraitement de gaz (rejet important) et de durée d'application d'un procédé à une échelle type semi-industrielle. En outre, le choix d'une stabilisation totale de l'ensemble des constituants du matériau UCx+yC (UC2, UC et Carbone) implique de travailler à des températures d'oxydation plus élevées ce qui favorise significativement le relâchement d'éléments radioactifs en sortie de gaz effluents ; - une stabilisation adaptée spécifiquement à une partie des constituants du matériau UCx+yC (la phase carbure UC2, UC) est rendue d'autant 1 o plus délicate que la réaction de stabilisation par oxydation est fortement exothermique (difficulté de maîtrise de la réactivité) ce qui va à l'encontre de l'objectif visé ; - la maîtrise de la réactivité est rendue d'autant plus difficile, au-delà des phénomènes d'exothermicité, qu'elle est conditionnée par 15 l'accessibilité de l'oxydant sur les sites réactionnels, et dépend des sous produits formés (UOx) qui peuvent créer des barrières limitantes de la réaction pouvant rompre plus ou moins brutalement lors du traitement. 20 Le procédé de la présente invention doit ainsi permettre la maîtrise des contraintes physiques listées ci-dessus par l'exploitation d'un domaine de fonctionnement optimal afin : - d'oxyder totalement mais uniquement la phase UCx sans brûler totalement le graphite excédentaire présent dans le matériau initial (yC) mais 25 aussi éventuellement dans le conteneur cible pouvant être employé, composé également en graphite et estimé classiquement à plus d'un kg en masse ; - de limiter le temps de traitement de stabilisation/conversion du matériau UCx par une plage de températures d'oxydation étudiées 30 permettant d'aboutir à une cinétique d'oxydation de l'UCx en UOx rapide ; - de limiter seulement la production de CO2 résultant uniquement de l'oxydation de l'UCx en U3O8/UO2 en inhibant le fort dégagement de CO2 produit par l'oxydation du carbone/graphite excédentaire dont les volumes mis en jeu par le matériau UCx+yC et le conteneur en graphite des cibles 35 UCx impliquent un procédé de traitement long à mettre en oeuvre ; - de limiter la volatilité et la propagation de produits de fission ou d'activation potentiels en les confinant autant que possible au sein des cibles UCx à traiter par l'utilisation d'une température d'oxydation adaptée et modérée ; - de proposer un système de pilotage du procédé permettant la maîtrise de la réactivité chimique et la vérification d'une bonne stabilisation du matériau une fois ce dernier oxydé par le procédé ; - d'empêcher toute forme instable d'oxydation du matériau UCx notamment vis-à-vis de la variabilité de la géométrie (pastilles, poudre, billes 1 o sphériques) et de la nature du matériau d'entrée à base de carbures d'uranium. Exemple de dispositif permettant de mettre en oeuvre le procédé de stabilisation de composé UCx + yC, 15 La figure 2 schématise un exemple de dispositif permettant de réaliser le traitement d'oxydation isotherme du composé sous pression partielle d'O2 dans un four d'oxydation : - un premier module B1 sert à l'alimentation en gaz et permet de générer des atmosphères neutres d'argon ou d'azote ou bien partiellement 20 oxydantes en 02 et/ou H2O à l'aide d'un circuit d'alimentation externe. Ces atmosphères sont régulées en permanence par des jauges de pression et de débit puis injectées dans le four d'oxydation pour procéder à la stabilisation du matériau composite en UCx + yC. Plus précisément, ce module B1 peut comprendre notamment un circuit générateur de vapeur d'eau B11, couplé à 25 un régulateur de pression de vapeur d'eau B14, une alimentation en Argon/Azote B12, une alimentation en Argon/Dioxygène B13, couplée à un régulateur de pression de dioxygène B15, les deux régulateurs alimentant un mélangeur B16 en 02 et/ou H2O en direction d'un régulateur de pression d'entrée B17 relié à un régulateur en débit de sortie de gaz B18 pour alimenter 30 via un flux F1_3, une enceinte correspondant à un troisième module B3 de traitement thermique de stabilisation comprenant un four d'oxydation dans lequel a lieu la stabilisation du composé ; - un second module B2 d'alimentation électrique est prévu pour alimenter le bloc B3 via un flux de consignes F2_3 et comporte un module 35 d'alimentation électrique B21 et un module de programmation B22 du cycle thermique de stabilisation adapté à la variabilité du matériau composite d'entrée ; - le troisième module B3 comprend un four d'oxydation à atmosphère régulée, il permet également le chargement du matériau d'entrée réparti sur une nacelle optimisée vis-à-vis de la variabilité de la nature et de la morphologie du matériau intrant puis le déchargement du déchet stabilisé en vue d'analyses post-mortem potentielles (en particulier la pesée du résidu final et le prélèvement d'un résidu pour effectuer des caractérisations) avant son conditionnement et un entreposage ultérieur ; - un quatrième module B4 est prévu pour assurer des fonctions de régulation et d'asservissement ; il comprend un module B41 permettant des mesures de température, de puissance thermique et un module d'analyses B42 de concentrations en différents gaz tels que 02, CO2, CO, H2O, H2. Ce quatrième module permet de rétroagir en continu sur les paramètres de pilotage du procédé notamment : la pression partielle oxydante, la température de stabilisation en suivant en temps réel la température et la puissance thermique du four d'oxydation, la consommation de gaz (02, N2, Ar, H2O) et la production de réactifs gazeux (CO2, CO, H2, CH4, C2H6). Optionnellement, l'évolution de la masse UCx au cours de son oxydation est également enregistrée pour identifier les différentes réactions d'oxydation, discerner les phases en présence et contrôler le taux de conversion de la charge à stabiliser. Les flux gazeux sortant de l'enceinte Fis , sont d'une part filtrés avant rejet via une pompe P1 et un filtre fiG et d'autre part analysés via un 25 prélèvement desdits gaz F 3.4. Description détaillée des différentes étapes mises en oeuvre dans le procédé de l'invention dans le cadre d'un exemple : 30 1) L'étape de montée en température à une température dite d'oxydation peut avantageusement être comprise entre environ 380°C et 550°C, et effectuée dans une enceinte sous atmosphère inerte. Pour parvenir à un régime d'oxydation dans des conditions isothermes, le matériau UCx +yC est progressivement chauffé sous gaz 35 inerte jusqu'à la température d'oxydation d'application du procédé. Le choix de cette température d'oxydation est dépendant en particulier du type de four et de ses performances, de la nature et de la morphologie du matériau d'entrée, de la géométrie de la nacelle de chargement et de la disposition du matériau à oxyder à l'intérieur de cette nacelle. Des essais préalables sur des quantités réduites sont potentiellement nécessaires pour un ajustement au mieux de la température de traitement (et seront décrits ultérieurement dans la présente description). La durée de cette première étape peut typiquement être de l'ordre d'une soixantaine de minutes. 2) Après une période de stabilisation sous atmosphère inerte (durée moyenne 60 mn), un gaz constitué d'une pression partielle d'02 est introduit dans le four d'oxydation. De manière générale, après application du procédé à des températures Toxydation variant de 380 à 550°C, le matériau UCx, de composition chimique initiale UC2 + carbone graphitique CL et de géométrie type « pastilles », s'oxyde et forme une « poudre foisonnante homogène », de composition chimique U3O8 + carbone graphitique CL. L'expansion volumique du matériau UCx après traitement du procédé est de l'ordre de 50%. L'oxydation du matériau UCx est suivie en temps réel avec un analyseur de gaz en sortie du four d'oxydation. Le traitement d'oxydation est arrêté lorsque la concentration d'O2 atteint la valeur imposée en entrée et lorsque la concentration de CO2 dégagée au cours de l'oxydation des cibles UCx est inférieure à une valeur seuil pouvant typiquement être de l'ordre de 100 ppm. 3) L'oxydation de l'UCx +yC peut avantageusement être suivie par l'analyse de l'évolution de masse (si le dispositif de mesure le permet) et par la mesure en temps réel des gaz en sortie du procédé en particulier : le dioxygène 02 suivi de la consommation, le CO2 produit par l'oxydation de l'UCx sous forme oxyde UOx, optionnellement le monoxyde de carbone CO et le dihydrogène H2 dégagé lors d'ajout programmé de séquence de vapeur d'H2O au cours de réaction. En effet, il peut être intéressant d'utiliser de la vapeur d'eau également pour une stabilisation plus douce via une oxydation ménagée de l'oxygène. 4) La stabilisation du matériau UCx est considérée comme terminée lorsque : - la masse initiale du matériau à traiter atteint un gain de masse stabilisé Am compatible avec la formation d'UOx, principalement l'U3O8 (la variation de masse Am pouvant typiquement être comprise entre 6% et 10%) ; - la concentration d'O2 en sortie atteint la valeur imposée en entrée du procédé (de préférence 10% en concentration volumique) ; - les gaz produits CO, CO2, H2 atteignent une valeur inférieure à une 1 o valeur seuil (typiquement inférieure à 100ppm) ; - le matériau UCx oxydé ne réagit plus après sollicitations (absence de réactivité thermique) par un écart en température AT, en concentration (A[02] par exemple), en atmosphère humide (A[H2O]) ou en pression LP. 15 Il est à noter que les sollicitations peuvent être les suivantes : - l'augmentation AT rapide mais contrôlée de la température de traitement d'oxydation tel que Toxydation+AT Pour atteindre ces critères de bon déroulement du procédé, le Demandeur a mis en évidence que l'on peut avantageusement définir au préalable des températures optimales de stabilisation comprises entre 300 et 25 550°C. Ces températures sont judicieusement choisies pour favoriser uniquement l'oxydation de la phase UC2 en UOX sans altérer le graphite excédentaire présent dans le matériau UCx initial, l'objectif étant d'oxyder au minimum le graphite du matériau et de son conteneur. Cette étape d'optimisation de la température d'oxydation est illustrée 30 ci-après plus précisément dans le cas d'un matériau de composition UC2+2C. Ce matériau UCx étant multiphasique et hétérogène, son oxydation dans des conditions isothermes a fait l'objet d'une analyse approfondie par le Demandeur. Pour montrer que la réponse souhaitée du matériau suite à l'application d'un traitement de stabilisation dépend de nombreux paramètres 35 et en particulier d'une gamme optimale de températures d'oxydation, un exemple de réseaux d'isothermes, obtenus par analyses thermogravimétriques et thermodifférentielles à pression partielle d'O2 de 10%, est représenté comme exemple précis sur la figure 4. Chaque courbe représente l'évolution de la variation de masse du matériau UCx en fonction du temps pour différentes températures d'oxydation notées Toxydation. Une augmentation de masse détectée, traduit le fait que le matériau UCx, de formule chimique initiale UC2+yCL (CL symbolisant le graphite excédentaire présent dans le matériau UCx initial), s'oxyde pour former un composé chimique solide de type UOz+yCL et/ou UOz. Lorsqu'une perte de masse est 1 o mesurée, elle traduit le fait que l'oxydation d'un solide réactif en gaz a lieu ce qui correspond dans le présent cas, à l'oxydation d'une forme carbonée en CO/CO2. Il apparait ainsi que pour une température Toxydation voisine de 300°C, la cinétique d'oxydation du matériau UCx en phase UOz (ici en U3O8 à titre 15 d'exemple) est progressive et assez lente. Il est rappelé que la réaction principale en cours de processus d'oxydation est la suivante : UC2+2CL+4/302 -* 1/3U3O8+2Cucx+2CL et conduit à une augmentation de masse théorique Amthéorique=l5%. Il 20 convient donc de comparer, les gains de masse obtenus avec les gains de masse théoriques. A cette température, aucun rejet gazeux en CO2 ne doit avoir lieu. Ce qui a été confirmé à l'aide d'un analyseur de gaz couplé en sortie de l'appareillage thermogravimétrique. 25 Pour une température Toxydation voisine de 400°C, la prise de masse est plus rapide et conduit à l'obtention d'un palier bien défini montrant que le matériau UCx oxydé n'évolue plus, bien que ce dernier soit toujours sous atmosphère oxydante. Cette température optimale d'oxydation permet donc une conversion rapide et stable du matériau UCx en phase oxyde (tout 30 particulièrement U3O8) qui se définit dans cet exemple par la réaction suivante : UC2+2CL+10/302 -* 1/3U3O8+2CL+2CO2 Amthéorique=7,2% Pour une température Toxydation de 500°C, le profil de variation de masse au cours de l'oxydation de l'UCx fait apparaître une prise suivie d'une 35 perte de masse temporaire qui tend ensuite vers un palier stabilisé Am. La prise de masse correspond à l'oxydation de la phase UC2 en U3O8 et la perte de masse traduit l'oxydation du carbone résiduel issu de l'UC2 présent en faible quantité s'accompagnant d'un faible dégagement de CO2. A la fin du palier d'oxydation, les phases chimiques restantes sont U3O8 et CL de sorte que la réaction d'oxydation globale peut s'écrire sous la forme : UC2+2CL+(10/3+a)O2 -* 1/3U3O8+(2-a)CL+(2+a)CO2 Amthéorique= A titre d'exemple, la figure 5 met en évidence les variations de dégagement de CO2 (C5a 400°C et C5a 700°c) et de surchauffes correspondant à des sur-températures locales (C5b 400°C et C5b 700°c) détectées localement lors de l'application du procédé. Les données obtenues montrent notamment des phénomènes de reprise de réactivité tout particulièrement avec une température de 700°C (identifiées en figure 5 par la Zone A et la Zone B) qui témoignent de l'exothermicité des réactions mises en jeu. Par ailleurs, toujours à cette température d'oxydation de 700°C, le dégagement encore présent de CO2 après 280 minutes de traitement d'oxydation montre que le 1 o procédé de stabilisation reste encore inachevé. En revanche, pour des températures plus modérées voisines de 400°C, le dégagement de CO2 devient inférieur à la valeur seuil (100ppm) après seulement 200 mn de traitement d'oxydation ce qui signifie la conversion de la quasi-totalité du matériau UCx en UOx. De même, les phénomènes de reprise de réactivité 15 thermique à ces températures « douces » sont beaucoup plus faibles voire inexistantes. Les réactions ayant lieu lors du procédé sont schématiquement les suivantes (avec une priorité sur la réaction (1)) : 20 UCx+yCL+(x+4/)302 -* 1/3U3O8+yCL+xCO2 x=1 à 2, y=1 à n (1) UCx+yCL+4/302 -* 1/3U3O8+xCucx+yCL x=1 à 2, y=1 à n (2) UCx+yCL+(x+z/2)O2 -* 1 UOZ+yCL+xCO2 x=1 à 2, y=1 à n, z=2 à 3 (3) A contrario, les réactions indésirables pour le matériau UCx sont celles qui 25 mettent en jeu l'oxydation du carbone en même temps que l'oxydation de la phase UC2 et plus particulièrement le carbone libre noté CL présent sous forme graphitique en quantités importantes dans le matériau UCx initial (70% en volume). A titre d'exemple, quelques réactions indésirables sont présentées ci-dessous qui ne mettent plus en évidence la présence de 30 carbone CL et/ou Cucx dans le produit de la réaction d'oxydation. UCx+yCL+(4/3+x+y)O2 -* 1/3U3O8+(x+y)CO2 x=1 à 2, y=1 à n (4) UCx+yCL+(z/2+x+y)O2 -* 1 UOz+(x+y)CO2 x=1 à 2, y=1 à n, z=2 à 3 (5) Optimisation de la pression partielle oxydante et de la chaleur dégagée: Le Demandeur a également mis en évidence que la pression partielle oxydante et la chaleur dégagée en fonction du temps pouvaient être optimisées. Pour cela, l'effet de la pression partielle d'O2 a été étudié sur le comportement à l'oxydation de l'UCx. Un exemple précis est illustré en figure 6 qui représente la variation de masse en % (traits pleins) et le flux de chaleur dégagé (traits pointillés) au cours de l'oxydation en régime isotherme de l'UCx pour une température d'application du procédé de 400°C à 3 1 o concentrations partielles [021 différentes ([02]=6,7-10-21 %). Les résultats obtenus montrent que la pression partielle d'O2 n'influence pas le domaine d'application du procédé : les variations de gains massiques sont identiques et se stabilisent autour d'une valeur finale moyenne Èm=+8% quelle que soit la pression partielle d'O2 appliquée. Il en 15 résulte que seule la phase UC2 est oxydée sous la forme oxyde de type U3O8. Le graphite excédentaire CL, quant à lui, est toujours présent dans le matériau oxydé limitant ainsi la génération de dioxyde de carbone CO2 pénalisant pour la gestion post-traitement des gaz du procédé. La pression partielle joue simplement un rôle dans la cinétique 20 d'oxydation de l'UCx et par conséquent pour le temps de traitement du procédé : à forte concentration ([02]=21 %), cette pression partielle d'O2 permet de stabiliser la phase UC2 de l'UCx seulement après 40 mn d'application du procédé alors qu'à faible concentration ([02]=10%), la stabilisation de l'UCx atteint la valeur seuil Èm=+8% après 70 mn. 25 La pression partielle d'O2 joue également un rôle dans les valeurs mesurées de flux de chaleur, grandeurs qui sont caractéristiques de l'exothermicité dégagée au cours de la réaction d'oxydation de l'UCx en U3O8 ; la quantité maximale de chaleur dégagée est deux fois plus conséquente lorsque le procédé de stabilisation de l'UCx est réalisé avec 30 une concentration partielle d'O2 variant de 6,7 à 21%. Cette quantité de chaleur instantanée dégagée pouvant impacter négativement le procédé dans le cas ou l'augmentation de la sur-température locale pourrait entrainer une augmentation de la température globale d'oxydation supérieure notamment à la valeur TMAx (définit comme étant la température de début 35 d'oxydation du carbone excédentaire), il est primordial d'établir des conditions expérimentales optimales qui permettent de définir un compromis entre vitesse de conversion et maîtrise de dégagement de chaleur pouvant induire une modification de la réactivité. Par conséquent, une concentration partielle d'O2 voisine de 10% 5 permet ainsi d'optimiser le temps de conversion de l'UCx sous forme oxyde tout en limitant l'exothermicité dégagée liée à cette réaction d'oxydation. Optimisation de la température du traitement thermique de stabilisation : 1 o Les gains massiques obtenus à des températures d'oxydation variant de 380 à 550°C et la stabilisation de ces grandeurs autour d'une valeur seuil Am=[6 ; 8]% définissent la robustesse du procédé vis-à-vis de la température d'application de traitement du procédé en permettant la conversion unique et contrôlée de la phase UC2 du matériau UCx sous forme oxyde de type U3O8 15 (avec des traces possibles UO2). La figure 7 présente un réseau d'isotherme obtenu autour d'une température optimale d'application du procédé de 400°C. Les profils obtenus (réalisés dans des conditions isothermes similaires de ceux obtenus sur la figure 3) permettent de tester la robustesse du procédé en déterminant la 20 température maximale qui aboutirait à l'oxydation du carbone excédentaire sur les thermogrammes présentés. Il est à noter que les thermogrammes obtenus à partir de températures d'oxydation supérieures à 550°C (2 thermogrammes obtenus à Toxydation=575°C puis 700°C représentés pour exemple sur la figure 7) mettent 25 en évidence une perte de masse de plus en plus forte et de moins en moins linéaire : ils soulignent l'oxydation progressive du carbone excédentaire CL qui devient de plus en plus prononcée en fonction de l'augmentation de température d'oxydation. 30 Optimisation du procédé de l'invention par ajout de la vapeur d'eau : Le Demandeur a également étudié l'ajout de vapeur d'H2O avant et pendant le cycle isotherme du traitement du procédé et a pu mettre en évidence les conclusions suivantes : - un effet de la vapeur d'H2O sur la vitesse de conversion du matériau UCx en UOx sous atmosphère oxydante, quel que soit le moment de l'ajout de vapeur d'H2O (avant ou pendant le traitement d'oxydation) ; - la possibilité d'utiliser un nouveau traceur gazeux H2 lié à la réaction entre l'UCx et l'H2O selon la réaction : UC2+yCL+xH2O -* UOx+xH2+yCL (6) La présence de H2, mesuré en concentration avec un facteur supérieur à 100 fois plus faibles que le CO2 dégagé au cours de l'oxydation de l'UCx, peut être utilisée au même titre que ce dernier, comme élément 1 o de critère d'arrêt du bon déroulement du procédé. Ce critère étant atteint lorsque le dégagement H2 est inférieur à une valeur minimale seuil ; - l'accélération de la fragmentation chimique de matériaux très denses et de la vitesse d'oxydation de l'UCx sous forme oxyde (par exemple, 15 un gain en temps de 10 mn a été mesuré au cours d'un traitement d'oxydation en condition isotherme effectué à 420°C) ; - l'abaissement de la quantité de chaleur dégagée et par conséquent la sur-température AT observée au cours du procédé et notamment au début de la réaction d'oxydation exothermique de l'UCx en U3O8 20 (diminution AT de 8% en présence de vapeur d'H2O). Le Demandeur a également étudié l'effet de vapeur d'H2O sur la stabilisation de l'UCx par microscopie électronique environnementale à balayage. Les résultats d'oxydation in-situ sous microscopie électronique environnementale à différentes températures d'oxydation et pressions 25 partielles de vapeur d'H2O ont permis de mettre en évidence l'apparition de fissures localisées à la surface de l'UCx. Ces fissures facilitent l'interaction entre des molécules d'O2 et des amas d'UC2 peu accessibles car présents en volume au sein du matériau UCx. Ces fissures permettent aux molécules d'O2 d'accéder plus facilement en volume et d'améliorer ainsi grandement la 30 vitesse de conversion globale de l'UC2 en phase oxyde. Des mesures postmortem par diffractions aux rayons X sur des essais d'oxydations d'UCx sous microscopie environnementale à différentes pressions partielles P(H2O) de vapeur d'H2O ont révélé la présence d'UO2, d'U3O8 et de carbone excédentaire dans le matériau oxydé. L'utilisation d'une combinaison de réactif 02/H20 dans le traitement du procédé permet également d'engager deux types de réaction (corrosion et oxydation) avec changement de volume molaire des produits issus de l'oxydation de la phase UC2 (UO2 et U308 entre eux). La présence de ces deux oxydes favorise le changement de volume du produit oxydé et l'apparition de contraintes interstitielles qui entrainent l'apparition de fissures permettant une meilleure accessibilité de 1'02 au contact de surfaces non oxydées et une amélioration significative de la cinétique de traitement. L'ajout de vapeur d'H20 pour le procédé est d'autant plus pertinent 1 o sur des matériaux initiaux massiques et denses dont le coeur du matériau est difficilement accessible pour le dioxygène. Elle a donc une influence sur la morphologie du matériau initial à stabiliser. Validation du procédé de l'invention pour différents types de 15 morphologie du composé de carbure d'uranium : La stabilisation des cibles UCx a été menée à une température de stabilisation de 400°C en utilisant deux formes géométriques différentes : de la poudre UCx (granulométrie de 150 µm) et un assemblage de plusieurs pastilles UCx collées les unes aux autres (pastilles (P=15mm, e=1 mm, 20 densité hydrostatique = 8, porosité >50%). La programmation du cycle d'oxydation isotherme et l'évolution massique de ces deux formes géométriques UCx au cours du traitement d'oxydation sont représentées sur la figure 8. Plus précisément la courbe C8a est relative à la variation de masse dans le cas de pastilles, la courbe C8b est relative à la variation 25 massique dans le cas de poudre, la courbe C8 est relative à l'évolution de la température avec des pastilles, la courbe C8d étant relative à l'évolution de la température avec de la poudre. Au cours de ces essais, un cycle d'oxydation en régime anisotherme (montée à Toxydation=800 °C avec rampe de 10°C/mn) a également été 30 programmé après 300 mn d'application du procédé afin de : - déterminer la température maximale Tmax correspondant au démarrage de l'oxydation du carbone excédentaire du matériau UCx ; - d'analyser les différences de perte de masse du carbone excédentaire en fonction de la nature morphologique du matériau initial. Les résultats obtenus montrent ainsi que le procédé de la présente invention est : - applicable pour des matériaux UCx variables de type poudres ou pastilles car le gain massique du matériau UCx (forme ou poudre) pendant oxydation tend vers un palier égal à Èm=7,6% en conformité avec l'obtention d'un produit final stabilisé définit par U3O8+CL et confirmé par diffraction des rayons X « DRX » - optimal pour un matériau UCx initial de géométrie « pastilles » car la cinétique réactionnelle liée à la réaction d'oxydation de l'UCx en U3O8 1 o est plus rapide (palier Am atteint plus tôt) et moins exothermique que dans le cas d'une géométrie type « poudre » (palier Am atteint plus rapidement et sur-température locale AT d'amplitude plus faible et moins longue) ; - modulable vis-à-vis de la température de traitement du procédé quelle 15 que soit la nature géométrique de l'UCx. En effet, pour les deux cas de figures, la température Tmax correspondant au démarrage de l'oxydation du carbone excédentaire est identique et mesurée comme étant égale à 565°C. L'expérience montre donc qu'un écart maximal AT=Tmax-Toxydation est applicable pour tester en fin de réaction le bon 20 déroulement du procédé de stabilisation de l'UCx sous forme UOx. Le procédé est également modulable dans les deux cas de figures car le gain de masse est identique au cours du traitement d'oxydation en condition isotherme. Les différences enregistrées de perte de masse lors de l'oxydation 25 du carbone excédentaire montrent, qu'au-delà d'une température Tmax, l'application du procédé ne permet pas d'oxyder totalement le carbone excédentaire CL contenu dans le matériau UCx initial, en particulier si ce dernier a une géométrie de type « pastille ». Néanmoins, sur la base d'éléments de comparaison strictement géométriques, si la température 30 d'application du procédé doit être supérieure à la température Tmax (en particulier pour le test de fin de réaction), l'utilisation d'un matériau UCx type « pastilles » au détriment d'une géométrie type « poudre », apparait bénéfique dans le sens ou l'oxydation du carbone excédentaire n'est que partielle, limitant ainsi la production de quantités non négligeables CO/CO2 à 35 gérer après application du procédé. Exemple de conditions opératoires pour le procédé de stabilisation selon l'invention : Le matériau initial UCx, sous forme de poudre ou de pastilles 5 centimétriques, est introduit à l'intérieur d'une nacelle, elle-même placée à l'intérieur d'un four oxydant. Un gaz neutre d'argon par exemple est alors introduit dans le four et un cycle de chauffe de 10°C/mn est imposé jusqu'à l'obtention d'une température de consigne notée Toxydation voisine de 400°C. 1 o Une fois cette température Toxydation atteinte, un palier de stabilisation de 30 mn sous Argon est programmé. Après ce palier de stabilisation, de l'air reconstitué seul ou dilué dans de l'argon à hauteur de 10% 02 est subitement introduit dans le dispositif de mesure avec un débit volumique de gaz proportionnel à la quantité d'UCx 15 initiale. L'oxydation de l'UCx en condition isotherme à une température de stabilisation Toxydation=400°C démarre alors pendant une durée moyenne de 5h et un système d'analyse de gaz permet de suivre en temps réel tout particulièrement la consommation d'O2 et le dégagement de CO2 produit lors 20 de l'oxydation de l'UCx en U3O8. Lorsque la concentration d'O2 atteint la consigne imposée en entrée du procédé (de préférence 10% en teneur volumique) et que la concentration de CO2 indique une valeur inférieure à 100 ppm, un test de vérification de reprise de réactivité est réalisé. Ce test consiste, par exemple, à augmenter 25 rapidement mais de façon contrôlée la température typiquement de AT=+50°C au dessus de la consigne et mesurer l'évolution de 1'02 et du CO2 au cours de ce changement de température. Une variation de pression et/ou insertion d'une pression partielle de vapeur d'H20 peuvent être également envisagées comme critères/tests de sollicitations. 30 En l'absence de dégagement de CO2 supérieure à une valeur seuil (100 ppm) et/ou consommation d'O2 au cours de ce test, un refroidissement du four est programmé sous air (refroidissement de plusieurs dizaines de °C/mn). En présence de dégagement de CO2 et/ou consommation d'O2 au 35 cours de ce test de fin de réaction, la stabilisation de l'UCx a une nouvelle température Toxydation+ AT est poursuivie tant que les quantités de CO2 ne sont pas inférieures à la valeur seuil (100 ppm). Un ajout de vapeur d'H2O à l'atmosphère oxydante peut être envisagé pour accélérer sensiblement la stabilisation complète de l'UCx sous forme UOx. La présence de vapeur d'H2O permettra également de suivre un nouveau traceur : l'H2 qui apparait lors de l'oxydation résiduelle d'UCx sous forme oxyde. Ces tests en températures sont effectués tant que la température globale imposée ne dépasse pas une valeur maximale correspondant à l'oxydation du carbone excédentaire présent dans le matériau UCx (Tmax voisin de 560°C). En l'absence de nouveaux dégagements gazeux, le four est refroidi dans des conditions similaires à celles établies en cas de réponse négative au test de fin de réaction. Le résidu oxydé, de composition U3O8+CLibre et à l'état final de poudre, est ensuite collecté et conditionné selon les normes de l'exutoire envisagé. Un prélèvement pour analyse par diffraction aux rayons X « DRX » est également effectué. REVENDICATIONS1. Procédé de stabilisation chimique d'un composé de carbure 5 d'uranium répondant à la formule : UCx + yC avec x 1 et y>0, x et y étant des nombres réels, placé dans une enceinte de stabilisation caractérisé en ce qu'il comprend les étapes suivantes : - une étape de montée en température de la température interne 1 o de ladite enceinte à une température dite d'oxydation dudit composé à base de carbure d'uranium comprise entre environ 380°C et 550°C, ladite enceinte étant alimentée par un gaz inerte ; - une étape de traitement d'oxydation isotherme à ladite température d'oxydation, ladite enceinte étant placée sous pression partielle 15 d'O2 ; - une étape de contrôle de l'achèvement de la stabilisation dudit composé comprenant le suivi de la quantité de dioxygène consommé et/ou de dioxyde de carbone dégagé ou de dioxyde de carbone et de monoxyde de carbone dégagés, jusqu'à au moins l'atteinte d'une valeur d'une consigne 20 d'entrée pour le dioxygène, d'une valeur minimale seuil pour ladite quantité de dioxyde de carbone ou de valeurs seuil pour le dioxyde de carbone et le monoxyde de carbone. 2. Procédé de stabilisation chimique d'un composé de carbure 25 d'uranium selon la revendication 1, caractérisé en ce que l'étape de contrôle de l'achèvement de la stabilisation comporte en outre le suivi de variation de masse des composés solides à base de carbone et d'uranium dans l'enceinte, une augmentation de masse étant corrélée à l'oxydation de carbure d'uranium en cours. 30 3. Procédé de stabilisation chimique d'un composé de carbure d'uranium selon la revendication 1, caractérisé en ce que l'étape de contrôle de l'achèvement de la stabilisation est effectuée par l'application d'une montée en température de la température interne de ladite enceinte 35 comprise entre ladite température d'oxydation et la température d'oxydationdu carbone (cette température étant exclue de l'intervalle) et suivi de la présence de CO2 dégagé. 4. Procédé de stabilisation chimique d'un composé de carbure d'uranium selon l'une des revendications 1 ou 2, caractérisé en ce qu'il comprend l'introduction d'une pression partielle en vapeur H20 dans ladite enceinte avant et/ou pendant et/ou après l'étape d'oxydation. 5. Procédé de stabilisation chimique d'un composé de carbure 1 o d'uranium selon la revendication 4, caractérisé en ce que l'étape de contrôle et d'achèvement de la stabilisation comprend la détection de H2 comme marqueur de suivi de fin d'oxydation dans ladite enceinte. 6. Procédé de stabilisation chimique d'un composé de carbure 15 d'uranium selon l'une des revendications 1 à 5, caractérisé en ce que l'étape de contrôle de l'achèvement de la stabilisation comprend une opération de mise en sur-pression des gaz de réaction présents dans ladite enceinte de manière à accélérer la fin de la réaction d'oxydation dudit composé. 20 7. Procédé de stabilisation chimique d'un composé de carbure d'uranium selon la revendication 6, caractérisé en ce que l'étape de contrôle de l'achèvement de la stabilisation comprend en outre un cycle d'opération de mise en sur-pression et d'opération de mise en sous-pression des gaz de réaction présents dans ladite enceinte. 25 8. Procédé de stabilisation chimique d'un composé de carbure d'uranium selon l'une des revendications 1 à 7, dans lequel ledit composé présente une morphologie de type poudre ou de type pastille poreuse ou dense. 30 9. Procédé de stabilisation chimique d'un composé de carbure d'uranium selon l'une des revendications 1 à 8, caractérisé en ce qu'il comprend une étape préliminaire de détermination d'une température optimale d'oxydation par analyse thermogravimétrique d'un échantillon de 35 composé UCx+yC. 10. Procédé de stabilisation chimique d'un composé de carbure d'uranium selon la revendication 9, caractérisé en ce que la température optimale d'oxydation variant en fonction du conditionnement dudit carbure d'uranium est comprise entre environ 380°C et 550°C. 11. Dispositif de stabilisation chimique d'un composé de carbure d'uranium comprenant une enceinte comprenant un four d'oxydation (B3) et mettant en oeuvre le procédé selon l'une des revendications 1 à 10, caractérisé en ce qu'il comprend : ~o - un module d'alimentation en gaz (B1) permettant de générer des atmosphères neutres d'argon ou d'azote ou bien partiellement oxydantes en 02 et/ou H20 à l'aide d'un circuit d'alimentation externe en transmettant des flux de gaz audit four d'oxydation ; - un module d'alimentation électrique (B2) alimentant le four 15 d'oxydation en lui transmettant un flux de consigne de température ; - ladite enceinte transmettant un flux de gaz sortants à un module de régulation et d'asservissement (B4) ; ledit module de régulation et d'asservissement comprenant un premier module de mesure de température et de puissance thermique (B41) 20 et un second module d'analyse des différentes quantité de gaz (B42) présents dans le four d'oxydation, transmettant un flux de consigne auxdits moyens d'alimentation en gaz et auxdits moyens d'alimentation électrique. 12. Dispositif de stabilisation chimique d'un composé de carbure 25 d'uranium selon la revendication 11, caractérisé en ce que le module d'alimentation en gaz (B1) comprend un circuit générateur de vapeur d'eau (B11), couplé à un régulateur de pression de vapeur d'eau (B14), une alimentation en Argon/Azote (B12), une alimentation en Argon/Dioxygène (B13), couplée à un régulateur de pression de dioxygène (B15). 30 13. Dispositif de stabilisation chimique d'un composé de carbure d'uranium selon l'une des revendications 11 ou 12, caractérisé en ce que ladite enceinte est équipée de moyens de pesée des composés solides à base de carbone et d'uranium. 35